"多重層からなるスメクチックA相を呈するサーモトロピック液晶スメクチックAの組成物であって、1対の電極間に挟持されるとき、液晶光学デバイス、例えばディスプレイの形成を可能とする、該サーモトロピック液晶スメクチックAの組成物において、前記電極間で印加される異なる電場の影響下で、前記組成物の前記層における整列度は、より秩序化するか、またはより無秩序化することができ、前記組成物は、前記組成物の前記層の前記整列度が、秩序状態、無秩序状態および中間状態を含む異なった秩序付けをされる安定状態を有し、前記組成物が、電場によってある状態に切り替わった後は、前記電場が取り除かれるまでその状態に留まるものとし、前記組成物は、a合計の25~75重量となる、少なくとも1種のシロキサンであって、下記一般化学式I、すなわち、ここで、p=1~10例えば1~3、q=1~12例えば6~10、t=0または1、k=2または3、Aは、フェニル基またはシクロヘキシル環であり、同一または異なっていてもよく、パラ位に共に結合されており、RはC1-3のアルキル基例えばメチルであり、同一または異なっていてもよく、XはC1-12のアルキル基であり、Zは、F、Cl、Br、I、CN、NH2、NO2、NMe2、NCS、CH3、OCH3、CF3、OCF3、CH2FまたはCHF2特にCNである一般化学式を有する、該少なくとも1種のシロキサンと、b合計0.001~1重量となる、少なくとも1種の第四級アンモニウム塩であって、下記一般化学式II、すなわち、ここで、Tはメチル基、またはシリル基もしくはシロキサン基であり、V=1~30であり、例えばV=9~19であり例えば、ミリスチルV=13、T=メチルまたはセチルV=15、T=メチル、R1、R2およびR3は、同一または異なっていてもよく、C1-4のアルキル基例えばメチルまたはエチルであり、Q-は、酸化安定イオン、特にClO4-イオンである一般化学式を有する、該少なくとも1種の第四級アンモニウム塩と、c合計20~65重量となる、アルキル鎖を有する少なくとも1種の直鎖状分極分子であって、下記一般化学式III、すなわち、ここで、Dは、随意的に1つ以上の二重結合を含むC1-16の直鎖アルキル基またはアルコシ基を表し、K=2または3であり、A’はフェニル基、シクロヘキシル基、ピリミジン、1,3-ジオキサンまたは1,4-ビシクロ[2,2,2]オクチル環であって、それぞれのAは同一でも異なってもよく、パラ位に共に結合されており、Yに接続する末端環は随意にフェニル基であってよく、YはグループA′k基の末端環のパラ位に位置し、かつ、Z化学式Iに関連して上記で定義される、C1-16直鎖アルキル基、C1-16直鎖アルコキシ基、OCHF2、NMe2、CH3、OCOCH3およびCOCH3からなる群から選択される一般化学式を有する、該直鎖状分極分子と、d合計の2~20重量、随意に5~15重量となる、少なくとも1種の直鎖液晶ポリシロキサンであって、下記一般化学式IV、すなわち、ここで、a、bおよびcは、それぞれ独立して0~100の値を有し、したがってabcは3~200の平均値例えば5~20を有し、さらにaは、0~25モルパーセントの前記一般化学式IVの化合物を表す化学式Y-R2SiO-[SiR2-O]aの鎖単位であり、さらにcは、0~15モルパーセントの前記一般化学式IVの化合物を表す化学式-[SiHR-O]c-R2SiO-Yの鎖単位であり、m=3~20であり、例えば4~12t=0または1であり、K=2または3であり、Aはフェニル環またはシクロヘキシル環であって、同一または異なっていてもよく、さらに環はパラ位に結合しており、RはC1-3のアルキル基例えばメチル基であり、そのそれぞれは同一または異なっていてもよく、YはC1-12のアルキル基であり、発色団またはカラミティックcalamitic液晶群であり、そのそれぞれは同一または異なっていてもよく、Zは前記化学式Iに関連して上記で定義される一般化学式を有する、該少なくとも1種の直鎖液晶ポリシロキサンとを含有し、また前記組成物の量および性質は、X線回折検出によって分かる、前記組成物がスメクチックAを層状化し、またシロキサンが豊富な層に副層化するものとなるように選択したことを特徴とする、サーモトロピック液晶スメクチックAの組成物。請求項1に記載のメソゲンサーモトロピック液晶スメクチックAの組成物において、前記シロキサンオリゴマーの部分aは、下記化学式Iaの化合物、すなわち、ここで、X,R,p,qおよびtは前記化学式Iにつき定義したものとし、gおよびhのそれぞれは0,1または2をそれぞれ独立して表し、jは1,2または3を表し、ghjが2または3であることを必要条件とする化合物である、サーモトロピック液晶スメクチックAの組成物。請求項1または2に記載のサーモトロピック液晶スメクチックAの組成物において、前記側鎖シロキサン液晶であり、重合体ポリマー、共重合体または三元重合体とすることができる成分dは、下記一般化学式IVaの化合物、すなわち、ここで、a,b,c,mおよびtは前記化学式IVにつき定義したものとし、g=0,1,または2であり、h=0,1または2であり、j=1,2または3であり、ghjが2または3であることを必要条件とし、各Rは同一または異なっていてもよく、アルキル基例えばメチル基であり、YはC1-8のアルキル基、発色団またはカラミティック液晶群とする化合物である、サーモトロピック液晶スメクチックAの組成物。請求項1~3のいずれか一項に記載のサーモトロピック液晶スメクチックAの組成物において、前記化学式IIのイオン性アニオンbは、下記化学式IIaの化合物、すなわち、ここで、v,R1,R2,R3およびQは請求項1記載の前記化学式IIにつき定義するものとした化合物である、サーモトロピック液晶スメクチックAの組成物。請求項1~4のいずれか一項に記載のサーモトロピック液晶スメクチックAの組成物において、化学式IIのイオン性アニオンbは、下記化学式IIbの化合物、すなわち、ここで、v,R1,R2,R3およびQは請求項1または4記載の前記化学式IIにつき定義するものとし、T’はシリル基またはシロキサン基とする化合物である、サーモトロピック液晶スメクチックAの組成物。請求項1~5のいずれか一項に記載のサーモトロピック液晶スメクチックAの組成物において、成分cは、ネマチックまたはスメクチックA液晶相を呈する有機カラミティックメソゲンを含む、サーモトロピック液晶スメクチックAの組成物。請求項1~6のいずれか一項に記載のサーモトロピック液晶スメクチックAの組成物において、前記少なくとも1種のアルキル基を有する直鎖状分極分子である成分cは、下記化学式IIIaの化合物および/または下記化学式IIIbの化合物、すなわち、ここで、a=1~15であり、b=1~13であり、f=0または1であり、j=1,2または3であり、g=0,1または2であり、h=0,1または2であり、ghjが3超えないことを必要条件とする化合物を含むサーモトロピック液晶スメクチックAの組成物。請求項1~7のいずれか一項に記載のサーモトロピック液晶スメクチックAの組成物において、さらに、e全体で10重量以下となる、少なくとも1種の陽性または陰性な2色性染料であって、随意にシアン、イエロー、マゼンダ、赤色、緑色、もしくは青色の染料、または発光性染料、例えば蛍光染料もしくはリン光染料を含み、前記染料は前記組成物の隣接するメソゲン成分に整列する、サーモトロピック液晶スメクチックAの組成物。請求項1~8のいずれか一項に記載のサーモトロピック液晶スメクチックAの組成物において、さらに、f5~10重量以下となる、1つ以上の粘度低減溶媒または希釈剤を含む、サーモトロピック液晶スメクチックAの組成物。請求項1~9のいずれか一項に記載のサーモトロピック液晶スメクチックAの組成物において、さらに、g10重量以下となる、液晶ではないが、前記組成物のスメクチックA層の質を劣化させることなく、前記組成物の配合に組み入れることができる少なくとも1種の分子例えば円盤状分子を含む、サーモトロピック液晶スメクチックAの組成物。請求項10に記載のサーモトロピック液晶スメクチックAの組成物において、前記液晶ではない少なくとも1種の分子は、下記化学式Vの化合物、すなわち、の化合物を含む、サーモトロピック液晶スメクチックAの組成物。請求項1~11のいずれか一項に記載のサーモトロピック液晶スメクチックAの組成物であって、さらに、h全体の50重量以下例えば35~40重量となる、少なくとも1種の複屈折変更添加剤、例えば複屈折性を増加させる下記化学式の添加剤、すなわち、ここで、RはC1-610のアルキル基であり、n=0または1である化学式、またはここで、RはC1-610のアルキル基であり、n=0または1であり、Lは水素またはC1-3のアルキル基からなる群から選択し、Xは、CN,F,NCS,CF3,OCF3またはC1-6のアルキル基とする化学式、または、ここで、RはC1-610のアルキル基とする化学式の、該複屈折性を増加させる添加剤、または、複屈折性を低減させる添加剤であって、例えば、下記の化学式、ここで、RはC1-610のアルキル基とする化学式、またはここで、RはC1-610のアルキル基とする化学式、またはここで、RはC1-610のアルキル基とする化学式の、該複屈折性を低減させる添加剤を含む、サーモトロピック液晶スメクチックAの組成物。請求項12に記載のサーモトロピック液晶スメクチックAの組成物において、前記複屈折変更添加剤の成分hの総量および成分cの総量が、35~73重量、例えば40~65重量または45~60重量の範囲内にあるものとした、サーモトロピック液晶スメクチックAの組成物。請求項1~13いずれか一項に記載のサーモトロピック液晶スメクチックAの組成物において、20°C,589nmで、0.15~0.3、好適には0.16~0.2の範囲にある複屈折性を有し、無秩序状態では不透明であり、秩序状態では透明である、サーモトロピック液晶スメクチックAの組成物。請求項14に記載のサーモトロピック液晶スメクチックAの組成物において、全体で10重量以下となる、少なくとも一種の陽性または陰性な2色性染料であって、随意にシアン、イエロー、マゼンダ、赤色、緑色、もしくは青色の染料もしくは黒色の染料、または発光性染料、例えば蛍光染料もしくはリン光染料を含み、前記染料は前記組成物の隣接するメソゲン成分に整列するサーモトロピック液晶スメクチックAの組成物。請求項1~14のいずれか一項に記載のサーモトロピック液晶スメクチックAの組成物において、i20°C,589nmで、0.07~0.15,好適には0.1~0.13の範囲にある複屈折性を有し、ii無秩序状態では半透明で、秩序状態では透明であり、iii全体で10重量以下となる、少なくとも1種の陽性または陰性な2色性染料と、随意にシアン、イエロー、マゼンダ、赤色、緑色、もしくは青色の染料、もしくは黒色の染料、または発光性染料、例えば、蛍光染料もしくはリン光染料を含み、前記染料は前記組成物の隣接するメソゲン成分に整列する、サーモトロピック液晶スメクチックAの組成物。互いに対向して離れる1対の電極を備えたセルであって、前記1対の電極のうち少なくとも一方が、光透過性、例えばインジウムスズ酸化物電極のような透明導電性酸化物電極であり、これら電極間に、請求項1~16のいずれか一項に記載のサーモトロピック液晶スメクチックAの組成物を配置した、セル。請求項17に記載のセルにおいて、単独の光学素子又は多重画素化した光学素子を形成形成する、セル。請求項17に記載のセルにおいて、個別にアドレス処理できる、例えば単独で、個別に、または多重化してアドレス処理できる多重画素化した光学素子を形成し、したがって、グラフィックまたはデータ文字の形式とした、例えばアルファニューメリック文字とすることができる情報を表示可能とした、セル。請求項17~19のいずれか一項に記載のセルにおいて、電極間の間隙が2~50ミクロン、例えば5~15ミクロンの範囲にある、セル。請求項17~20のいずれか一項に記載のセルにおいて、前面および背面を有し、前記1対の電極は、a前記前面に配置した光透過電極であって、この光透過電極を通して視聴者が前記セルの前記サーモトロピック液晶スメクチックAの組成物を見ることができる、該光透過電極と、b背面に位置した背面電極と、を有する、セル。請求項21に記載のセルにおいて、前記背面電極を反射性とし、また前記背面電極に入射する放射を前記セルから背面側に反射する、セル。請求項21に記載のセルにおいて、前記背面電極を透明にし、前記セルの背面には、セルを経る光を透過できる表面を設け、例えば、前記表面を反射性表面とし、前記表面に入射する放射を前記セルから背面側に反射する構成とする、または前記表面を発光性表面とする、例えば発光ダイオードとし、前記反射性または発光性の表面は、随意に着色されるおよび/または情報を担持する構成とした、セル。請求項17~23のいずれか一項に記載のセルにおいて、前記電極のそれぞれを基板に支持し、前記基板は剛性または可撓性とした、セル。請求項17~24のいずれか一項に記載の、セルを少なくとも1つのセル備えた、光学デバイス。請求項25に記載の光学デバイスにおいて、個別に、例えば単独で、別個に、または多重化してアドレス処理できる多重画素化光学素子を有する、光学デバイス。請求項25または26に記載の光学デバイスにおいて、互いに順次上方に積層した2つ以上のセルよりなるスタックを備え、前記各セルにおけるサーモトロピック液晶スメクチックAの組成物は、i全体で10重量以下となる、少なくとも1種の陽性または陰性の2色性染料であり、随意にシアン、イエロー、マゼンダ、赤色、緑色、もしくは青色の染料、もしくは黒色の染料、または発光性染料、例えば蛍光染料またはリン光染料を含み、前記染料は前記組成物の隣接するメソゲン成分に整列し、また前記組成物は、ii20°C,589nmで、0.08~0.15、より好適には0.1~0.13の範囲にある低い複屈折性を示すように選択した、光学デバイス。1対の電極間に挟持された請求項1~16のいずれか一項に記載のメソゲン組成物を含有するセルを切替える方法において、前記切替えは、1つの状態からより秩序化した状態に切り替わるものとし、この場合、電極間で少なくとも1000Hzの周波数を有する交流電場を印加することを含む、切替え方法。1対の電極間に挟持された請求項1~16のいずれか一項に記載のメソゲン組成物を含有するセルを切替える方法において、前記切替えは、1つの状態からより無秩序化した状態に切り替わるものとし、この場合、電極間で500Hz未満の周波数を有する交流電場または非交流電場を印加することを含む、切替え方法。1対の電極で挟持するとき液晶ディスプレイの形成を可能とするサーモトロピック液晶の組成物であって、スメクチック型A相と、例えば第四級アンモニウム塩の形式で、0.001~1重量の量となるドーパントであって、下記一般化学式VI、すなわち、ここで、v=1~30例えばv=9~19、例としてミリスチルC14またはセチルC16であり、R1,R2およびR3はC1-4のアルキル基であり、同一または異なっていてもよく、またメチルまたはエチルであってもよく、Tはシリルまたはシロキサン基であり、Q-はClO4-イオンである一般化学式VI、該ドーパントとを含む、サーモトロピック液晶の組成物。単独の光学素子または多重画素化素子を形成し、互いに対向して離れる1対の電極であって、これら電極のうち少なくとも一方を、光透過性の電極、例えばインジウムスズ酸化物電極とした、該1対の電極と、前記電極間に配置した、請求項30に記載のサーモトロピック液晶スメクチックAの組成物とを備えた、セル。請求項31に記載のセルを少なくとも1つ備えた、光学デバイス。発明の開示本発明は、多重層で構成され、別紙特許請求の範囲に記載されているように、1対の電極間に挟み込むとき、液晶光学デバイス例えばディスプレイの形成を可能とする、スメクチックA型相を示すサーモトロピック液晶スメクチックAの組成物、並びにこのような組成物を含有するセルを提供する。また、本発明は、多重セルを含む光学デバイス、および電場を印加することにより、組成物の光学的特性を切替える方法も提供する。本発明は、反射または点灯型ディスプレイシステムを基本とする実施可能なSmAの配合を提供し、また関連する用途を記載する。本発明における配合は、多様な反射型ディスプレイ用途に適した散乱ディスプレイを可能とし、初めて、SmAベースのデバイスとして商業的に実現可能な材料を提供する、と考えられる。本発明の一態様によれば、多重層からなるスメクチックA相を呈するサーモトロピック液晶スメクチックAの組成物であって、1対の電極間に挟持されるとき、液晶光学デバイス、例えばディスプレイの形成を可能とする、該サーモトロピック液晶スメクチックAの組成物を提供し、該組成物は、前記電極間で印加される異なる電場の影響下で、前記組成物の前記層における整列度は、より秩序化するか、またはより無秩序化することができ、前記組成物は、前記組成物の前記層の前記整列度が、秩序状態、無秩序状態および中間状態を含む異なった秩序付けをされる安定状態を有し、前記組成物が、電場によってある状態に切り替わった後は、前記電場が取り除かれるまでその状態に留まるものとし、前記組成物は、a合計の25~75重量となる、少なくとも1種のシロキサンであって、下記一般化学式I、すなわち、ここで、p=1~10例えば1~3、q=1~12例えば6~10、t=0または1、k=2または3、Aは、フェニル基またはシクロヘキシル環であり、同一または異なっていてもよく、パラ位に共に結合されており、RはC1-3のアルキル基例えばメチルであり、同一または異なっていてもよく、XはC1-12のアルキル基であり、Zは、F、Cl、Br、I、CN、NH2、NO2、NMe2、NCS、CH3、OCH3、CF3、OCF3、CH2FまたはCHF2、特にCNである一般化学式を有する、該少なくとも1種のシロキサンと、b合計の0.001~1重量となる、少なくとも1種の第四級アンモニウム塩であって、下記一般化学式II、すなわち、ここで、Tはメチル基またはシリル基もしくはシロキサン基であり、V=1~30であり、例えばV=9~19であり例えば、ミリスチルV=13、T=メチルまたはセチルV=15、T=メチル、R1、R2およびR3は、同一または異なっていてもよく、C1-4のアルキル基例えばメチルまたはエチルであり、Q-は、酸化安定イオン、特にClO4-イオンである一般化学式を有する、該少なくとも1種の第四級アンモニウム塩と、c合計20~65重量となる、アルキル基を有する少なくとも1種の直鎖状分極分子であって、下記一般化学式III、すなわち、ここで、Dは、随意的に1つ以上の二重結合を含むC1-16の直鎖アルキル基またはアルコシ基を表し、K=2または3であり、A’はフェニル基、シクロヘキシル基、ピリミジン、1,3-ジオキサンまたは1,4-ビシクロ[2,2,2]オクチル環であって、それぞれのAは同一でも異なってもよく、パラ位に共に結合されており、Yに接続する末端環は随意にフェニル基であってよく、YはグループA′k基の末端環のパラ位に位置し、かつ、Z化学式Iに関連して上記で定義される、C1-16直鎖アルキル基、C1-16直鎖アルコキシ基、OCHF2、NMe2、CH3、OCOCH3およびCOCH3からなる群から選択される一般化学式を有する、該直鎖状分極分子と、d合計の2~20重量、随意に5~15重量となる、少なくとも1種の直鎖液晶ポリシロキサンであって、下記一般化学式IV、すなわち、ここで、a、bおよびcは、それぞれ独立して0~100の値を有し、したがってabcは3~200の平均値例えば5~20を有し、さらにaは、0~25モルパーセントの前記一般化学式IVの化合物を表す化学式Y-R2SiO-[SiR2-O]aの鎖単位であり、さらにcは、0~15モルパーセントの前記一般化学式IVの化合物を表す化学式-[SiHR-O]c-R2SiO-Yの鎖単位であり、m=3~20であり、例えば4~12t=0または1であり、K=2または3であり、Aはフェニル環またはシクロヘキシル環であって、同一または異なっていてもよく、さらに環はパラ位に結合しており、RはC1-3のアルキル基例えばメチル基であり、そのそれぞれは同一または異なっていてもよく、YはC1-12のアルキル基であり、発色団またはカラミティックcalamitic液晶群であり、そのそれぞれは同一または異なっていてもよく、Zは前記化学式Iに関連して上記で定義される一般化学式を有する、該少なくとも1種の直鎖液晶ポリシロキサンとを含有し、また前記組成物の量および性質は、X線回折検出によって分かる、前記組成物がスメクチックAを層状化し、またシロキサンが豊富な層に副層化するものとなるように選択したことを特徴とする。本発明の組成物は、種々の成分を有し、順次説明する。ホストメソゲン成分a第1成分は、上記で定義した一般的な配合である少なくとも1つのシロキサンである。このメソゲンは、相分割を駆動するようタグ付けしたシロキサンである。他の有機メソゲンそれ自体では、任意のスメクチック性質を必ずしも有さないは、組成の一部を形成する下記の成分cの説明を参照。スメクチックAホストの結果物は、内部の相分割を介して動作するように設計されており、相凝縮および性質を駆動し、さらにこのようにして、スメクチック秩序、層化の達成が可能であり、単純な有機システムの平均的なものに比べて並外れた安定性を有する。このことは、以下により詳細に説明する。本発明で研究した、シリコン含有メソゲンおよび配合の分類では、用途メリットにとって重要な特性は、内部の相分離と、結果として生ずるサブ構造に由来する。この挙動は、シロキサンの豊富な副層を著しく凝集し、分割する傾向によって駆動される。シロキサンの一部は、骨格の顕著な可撓性および付与される自由体積のために周知であり、この動作により、予測されるよりもシリコーン流体は密度が低くなり、シロキサンポリマーに非常に優れた浸透性透過性を付与する。これらのオリゴマーおよびより小さい分子の場合には、非常に強力な層と、この部分を有さないスメクチック液晶の結果的に並外れた異方性を生ぜしめるのは、駆動された超分子集合体である。相の安定度と望ましい位相特性、およびそれに伴う熱的安定性等は、環状芳香族または非芳香族コア[A]kおよび上記化学式Iのメソゲン脂肪尾の長さCH2qを、シロキサン付加化合物とのバランスで選択することによって予め決定することができる。これらは副反応の競合のために合成が困難であるため、脂肪族末端は短くし過ぎないことが好ましい。同様に、シントンのソースは適切な価格と純度が好ましく、特定の選択肢が好ましい。したがって、短い脂肪族の単位例えば炭素数の範囲7~9がSmAには好ましく、この場合、シロキサン単位例えば1,1,1,3,3-ペンタジメチルシロキサンの付着は、層化およびいつかの好ましい特性を駆動する。脂肪族の長さを大きくすると、最終的には過度にメソゲン性を妨げる十分な横軸の双極子強度があれば、スメクチックC、または他の性質を導くであろう。シロキサンの長さが増加する、またはより膨大化すると、同様に、新たな相挙動は、相が不安定化するある程度の限界までは観察可能になることが観測される。図1は、層化および副層の構造を示すシロキサン誘導体化メソゲンで駆動したときの、相分化したスメクチックA層システムを形成する副層構造の簡単な概略図である。スメクチック層は、ナノメートルスケール1~10ナノメートルの厚さを有する副層を含む。いかなる理論に束縛されることを望むものではないが、分散する力は、成分aの[A]k部分に作用して空間を埋め、またその部分における双極子のクーロン相互作用を満たし、[A]k部分に作用して副層を形成せしめる。これらの力のバランスが、脂肪族CH2q鎖に隣接する他の分離した層へのシロキサン部分の進入を拒絶し、この脂肪族CH2q鎖に付着する。したがって、MatterChem1978814851508にTscheirskeが報告したように、副層化は、実際に3つの異なる層を伴う可能性があり、すなわちそれらは、シロキサン層、脂肪族CH2q鎖によって形成された脂肪族層、およびメソゲンによって形成された芳香族層である。副層化はより複雑で、中央層を有する対称的な層化を伴い、この中央層は、中央層両側に対称的に延在する他の層を有するシロキサンが豊富な副層である。しかし、副層化の実際の構造が如何なるものであれ、本明細書のいたるところで説明したように、副層化がスメクチックA構造を安定させ、この安定化は、本発明の新規な組成物を活用するという事実は残るる。Tschierskeの論文ではまた、特許文献2[EP0527597sumitomo]の組成物に使用されているように、共重合性ポリシロキサン骨格を有する液晶ポリシロキサン共重合体の構造について説明しているが、留意すべきは、この場合の相分離は、2相性であり、スメクチックへの分離および本発明で活用する副層よりも大きなサイズの規模で共存する等方相に分離であると推測される点である。この安定した副層化は、その構造を、組成物の成分cおよびdのなどの、他の化合物の相当量に適合させることを可能とし、これら他の化合物はそれまで不可能だった方法でその組成物の特性を調製することができるようになる。しかし、この副層化の結果としてのSmA層の増大した強度は、成分aおよびbのみからなる組成物を、より低い温度での結晶化冷結晶化させる点で、かなりの欠点を有しており、このことは、通常、それらは商業的には使用できないことを意味する。しかし、液晶ポリシロキサン成分dへの側鎖の付着は、この冷間結晶化を防ぎ、組成物全体を商業的に魅力的なものにする。他の成分のかなりな量に適合させることができ、これにより、組成物に、特別な所望特性例えば低いまたは高い複屈折性を付与することができるようなり、また、あるレベルの冷間結晶化を受けないそうでないと組成物を商業的に見合わないものにしてしまう液晶組成物を形成するための、この副層化の使用は、これまで提案されてこなかった。とくに、液晶組成物を開示する特許文献1[WO2009/111919]では、おそらく、少なくともいくつかの実施形態おいては、上記の副層構造を設けるであろうが、この場合、上述のように、冷間結晶化を受けるであろう。さらに、副層化の効果は、この国際公開文献では教示されず、ましてや、副層化により、SmA構造を壊すことなく、他成分のかなりの量に適合することによって、液晶組成物の特性を調製できることを評価されていない。このことは、この文献で教示する組成物から分かるように、この組成物は、本発明の組成物の成分cおよびdを含んでおらず、本発明によれば、前者の成分は特性の調製を可能とし、後者の成分は、克服すべき冷結晶化および動作温度範囲の拡張の問題を可能とする。メソゲン単位は、本発明の成分aにおけるような末端基以外の、ポリシロキサン鎖の長さに沿って側鎖として配置されているため、特許文献2[EP0527597sumitomo]に記載の液晶組成物は、本発明の分離された副層構造を形成する能力を欠く。さらに、当業者であれば、特許文献2[EP0527597]における共重合体のジメチルシロキサン基はランダムであり、したがって、自己規定副層構造を形成できないことがわかる。本発明の組成物の成分dも、側鎖メソゲン基を有しているが、成分aによって課される副層構造に適合し、側鎖メソゲン基自体では、この構造を生ずることはできない。これら利点の多くは、両タイプのシリコン増補SmA相により得られることを確認した。以下に好適な実施形態および実施形態を説明する。一実施態様では、成分aのメソゲン分子は、通常、液晶相の形成に伴う特性を有するが、該分子内に組み込むシロキサンオリゴマー部分を有する。これは、例えば既存の文献コールズ氏、ハニングトン氏らによる米国特許5,455,697号公報および米国特許5,547,604号公報でも実証されている。しかしながら、メソゲンコアとシリコン含有末尾部分との間で最適な比率を有するようにメソゲンを合成する場合、この特性はさらに向上する。以下に示す2つの化学式の化合物は、メソゲン構造因子に向けた主要な能力を示す相描写および代表的な分子を示す。本明細書で言及したSDSデバイスに関する初期研究のいくつかは、シリコンを増補していない8CB、すなわち、および、ホストSmA相におけるアルコキシ変異体8OCBの混合物を用いた。8CBは、脂肪族鎖を短縮化したときネマチックであり、またメソゲン性喪失に先立ってより長い鎖長でスメクチック相を示す、一連のメソゲン同族列における1つである。このような単純な脂肪族末端メソゲンは、かなり狭いスメクチックA相範囲によって特徴付けられる。8CBは2°C~約40°Cで周縁がスメクチックである。9CBは記録された挙動を有し、すなわちCr42°CSmA48°CN49.5°CIであり、10CBは、Cr44°CSmA50.5°CIであり、また12CBは、Cr48°CSmΑ58.5°CΙである。ここで、Crは結晶構造を表し、Nはネマチックを表し、Iは等方性を表す。初期の研究プログラムで検討したようなメソゲン混合物は、より広い範囲にわたる相安定性および環境仕様と信頼性とのバランスをとる最良のアプローチをもたらすよう調製した。しかし、結局、この技術はこのようなホストの制限を克服することができなかった。対照的に、相を分割するシリコン増補分子、例えばSi2-8OCB、8-4-シアノビフェニル-4-オキシオクチルペンタメチルジシロキサン、すなわち、は、副層の強度に起因する極めて広いSmA相範囲例えば10°C超~64°C未満を有する。これら境界は調整に順応するが、このようなメソゲンは、本明細書で説明されるような用途を研究する上で極めて魅力的であることを示唆する。本明細書において、用語Sinとは、nは数字であり、n個のシロキサン単位を増補したメソゲンの添加を示す。Si2-8OCBはシロキサン誘導体化SmA材料の一例であり、強力な分子形態の異方性と相まって、末端のCNが染み込んだ著しい双極子性質に注意すべきであり、有機スペーサ鎖の末端における相分割シロキサン部分が、ビフェニル芳香族コア上のCNにパラを付加する。このような他の多くの分子を形成し、また類似構造の属性を伝える場合に、本明細書に記載した配合の価値を提供する。イオンドーパント成分b背景技術の項で説明したように、イオン性ドーパントは、低周波数の電場またはDCを組成物に印加するとき、組成物内に入り込み、これにより、組成物の秩序性を乱す。ドーパントを十分浸透させる時間を与えないが、メソゲンを互いに整列させる、より高い周波数の電場を印加することによって、組成物における秩序性を復元することができる。スメクチック相は通常、正の誘電異方性を有しており、イオンドーパントは、ドーパントが液晶組成物に印加された所定の電場一般的に低周波数または非交流場の影響下にその組成物に入り込むとき、SmA液晶の層構造を破壊し、また再整列させるために添加される。動的散乱を引き起こすために必要な液晶の電気流体力学的不安定性が生じるのは、導電率の異方性が負である場合にのみ、すなわち、ドーパントイオンの容易に伝導する導電方向が、層の平面内であって、分子長軸の平均方向に直交する方向である。本発明の組成物において、広い範囲にわたる負の導電異方性が測定され、ちょうど1~10超の範囲であった。値は、電解質スメクチックA相および使用するドーパントの双方に依存する。以下の3つの事柄が、イオン性ドーパントの選択を決定付ける。iSmA液晶の層構造を破壊し、また再整列させるイオンの能力。小さなイオンは、導電異方性を示すが、液晶ホストでは動的散乱を起こさない。散乱の原因は通常カチオン陽イオンであり、第四級アンモニウム化合物は、本発明の文脈において、この目的に相応しい。クロスランド氏らは1976年の参照文献P1で既にイオン性ドーパントとしての第四級アンモニウム化合物の使用を提唱しており、1987年Coats氏、Davey氏ら参照文献4においては、ハロゲン化物対イオンによりなされた詳細な研究もある。イオン化化合物は、化学式R1R2R3R4N,X-であり、ここで、R1,R2,R3またはR4はアルキル基とするが、それぞれ同一でも異なるものでもよい。本発明において、R4は8超、好適には12~18個の炭素原子を備えるアルキル炭化水素鎖とする必要があり、これにより、メソゲンの無秩序化を促進する。残り3つの基の性質により、組成物との接触表面において置換されたアンモニウムイオンの保持を制御することができる。R1,R2,R3が実体的でない場合つまり、H原子である場合、電極および他の表面でのイオン吸収は、一気にそのバルクにおけるイオン濃度を枯渇してしまうおそれがある。クロスランド氏ら1976年参照文献P1は、ハロゲン化物対イオンに対して選択したヘキサデシルトリメチルアンモニウム塩の使用を開示し、多くの研究例えばColes氏ら、2007年参照文献7が続いている。いくつかの表面ガラス上のインジウムスズ酸化膜などの比較的粗い面では、トリメチル誘導体は、長期間の表示動作にわたっても依然として吸収され、この場合、R2および/またはR3は、C2,C3またはC4アルキル基で置換される。例えば100~400ppmのヘキサデシルブチルジメチルアンモニウム塩により、スメクチックAホストの範囲で効率的な散乱を生ずる。上述の制限内で、スメクチックAホストでのこのようなドーパントの溶解性は優れており、また電気化学的な低減が極めて少ない傾向にあることを示している。iiクロスランド氏らの1976年の刊行物とその後の刊行物参照文献P1,P2,P3,1,2,3では、臭化物対イオンBr-、すなわちX-=Br-の使用を開示する。これには、他の著者例えばコールズ氏ら、2007年の参照文献7も続いている。臭化物対イオンで作製されたデバイスは、短期試験には適するが、長期的なデバイスの動作では失敗するこのことを以下に例示するが、SDS用途における文献に基づく典型的な性能試験では、数万サイクル以上をほとんど達成できていない。例えば参照文献P8を参照、。また、本発明は、第四級アンモニウム塩であるドーパント成分bの使用を提供する。対イオンは、液晶光学素子において、酸化的に安定であり、例えば厚さ5~15μmを有するディスプレイでは、2~20V/μmの電場を印加する。予期し得なかったことであるが、第四級アンモニウムイオンドーパントを用いてSmAディスプレイの寿命を延ばすことが発見されたため、過塩素酸アニオンはSmA組成物における特別な優位性を与える。過塩素酸イオンは、非SmA液晶配合においては、特に酸化安定性の点で参照文献13、14を参照知られているが、参照文献13,14のいずれにも、過塩素酸ドーパントを用いることで、SmA組成物の寿命を増加させ得ることを教示していない。本発明者らによる試験では、過塩素酸塩の対イオンClO4-ディスプレイは、他の可能性のある対イオン例えば臭化物に比べて性能を改善し、さらに本明細書に記載のホストにおける酸化に対する電気化学的安定性の強い証左であることを確立したすでにかなり酸化された状態にあるため、少なくとも部分的にではあるが。スメクチックホストを適切に選択した中では、これらは確かに10×106回を超える回数の散乱動作でも、確かに寿命が保てる。ドーパントとして第四級アンモニウム過塩素酸塩を使用することにより、2~10超の範囲で、SmAホストにおける導電異方性の広範囲を供与することが観察されたことを、我々の調査では示した。これらの材料は、電気化学的に非常に安定し、また全体的な有機スメクチックA相、例えばアルキルおよびアルコキシシアノ-ビフェニル混合物8CBおよび8OCBを含むの共融混合物近傍、およびシロキサン誘導体後の実施例を参照を含むSmA相の双方で強い散乱を導入できることが見出されている。iii長い炭化水素鎖を有する第四級アンモニウム化合物は界面活性剤であり、表面に直交する向きの炭化水素鎖を持つガラス表面に吸着する。このように、これらは、表面に直交垂直配向するダイレクタに液晶を整列させる。SmA散乱ディスプレイでは、液晶に溶解したドーパントと、含んでいるセル表面に吸着されるドーパントとの間で平衡状態にある。このことは、ホメオトロピック配向を促進する一方で、液晶溶媒に溶解するドーパントの枯渇を避けるために、置換基R2,R3およびR4のサイズを変えることによって制御することができ、したがって、光散乱テクスチャの効率的な透明性を与えるために必要な電圧を下げることができる。R2,R3およびR4は、すべて同じ長さにすべきではないと考えられる。例えば、R2は、C2,C3またはC4アルキル基とし、R3およびR4はメチル基とすることができる。要約すると、好適なドーパントは、次の化学式の第四級アンモニウム過塩素酸塩である。すなわち、R1R2R3R4NClO4-ここで、R1はC8~C18の間におけるすべてのアルキル基であり、R2,R3,R4の全ては少なくともC1であり、それらのうち1つまたは2つは、随意的にC2またはC2以上とし、また随意的に、終端にシリル基またはシロキサン基を有する最長のアルキル基とする。これらのドーパントは以下のように設計する。すなわち、含有セルの内部表面に吸着することにより、ドーパントの枯渇を避ける。効率的透明性を付与するために、ホメオトロピック整列を促進する。アノードおよびカソード電極での酸化および還元を避ける。SmAホストでの負の誘電異方性を示す。整列させ、またアニオンがSmAホストにおける電場の下で入り込むときときにSmA構造を破壊する。このようなドーパントは、純粋有機例えば8CB、8OCBの混合物であるか、またはシロキサン誘導体を含む後述する、SmA電解質中に、10~400ppmの濃度で有効であることがわかった。これらのドーパントは、本発明の組成物において特に有益であり、強力な副層化効果は有機メソゲン層にドーパントを維持するのに役立ち、その経過は最も簡単であり、層間でのドーパント運動を防止し、そのため、本発明組成物における導電性の異方性が高い。層へのドーパントの閉じ込めは、電極に交流電流を印加したときに、ドーパントの全体的な遷移を低減すると考えられているが、消費される可能性はある。多くの場合、液晶セル全体の寿命を決定するのは、ドーパント損失である。ドーパントにおける溶解性のさらなる制御を与えるため、アルキル基のうちの1つが終端でシリル基またはシロキサン基を有するテトラアルキルのドーパントの使用が特に有益であることを我々は見出した。アルキル基鎖を有する直鎖状分極性分子成分cネマチック液晶相は、低温度でスメクチック相を示したり示さなかったりするが、シリコンをベースとする化合物成分a、とりわけシロキサンの小さな分子およびオリゴマーの単純な添加により、安定した広温度範囲でSmA相に変換することができることを観測したが、成分aは補完的な液晶相を有さない場合があり、また、いくつかの場合では液晶形成をもたらす正常な特徴を欠いている場合がある。この方法で処理されたネマチック液晶相は、特別な性質例えば、高いまたは低い複屈折、高誘電異方性などを得るよう配合された複雑な共融混合物とすることができる。ある程度までは、これら特別な性質は、誘導されたSmA相に持ち越すことができる。言い換えれば、成分cのアルキル鎖を有する直鎖状分極性分子は、成分aのシロキサンによって形成されたSmA構造に組み込むことができ、成分aの性質、特にその複屈折を変えることができる。したがって、本発明は、特定の特性を有するように調製したSmA液晶組成物を製造する方法を提供する。シロキサン誘導体化小分子およびオリゴマー成分aは、その有機部分がSmA相において有機元々はネマチックであるゲスト成分cに相補的な性質であり、SmA相の誘導において特に効率がよい。シロキサン変性SmA指向性種の配合は、多数のネマチック分子系を層化できることが示されている。このことは、ネマチック混合物の極めて豊かな素地を利用することができる戦略への扉を開き、また適切なシロキサン種およびイオニクスとの慎重な配合によって、新しいSmA配合を形成することができる。相補的な種を注意深く設計することにより、単純な有機ネマチックをベースとする成分cからスタートし、またシロキサン添加種の成分aを指向させる相との配合を用いることで、秩序化した液晶のスメクチック範囲をかなり広げることができる。相分割スメクチック液晶に対して、特徴的な長さ上記方程式5の因子λは、単純な分子系に比べて若干大きくなることが期待される。この理由には、これら材料は、その乏しい体積パッケージのために、若干圧縮性であることが期待されているという事実が含まれる。もう一つの要因は、このような系ではでは層間隔が高くなる傾向にあるということであり、類似の有機種に対して、8CBの層間隔は約30nmであり、このことは34~37nmの間隔純粋なシロキサンメソゲンでは40nmを有する配合と比較することができる以下に示すグラフを参照。例えば、低複屈折性のSmA組成物が必要である場合、4-トランス-4-n-アルキルシクロヘキシルはn=1~n=12では全てネマチックであるため、有機類縁体では、液晶はSmAの構造を有さないので、これは純粋な有機液晶を使用しては得ることができない。有機ビフェニル類縁体に対しては、SmAは高複屈折性となるn>7でのみ生ずる。したがって、本発明は、成分cが低複屈折性を有する本発明の組成物を用いた、簡潔なSmA配合を生成する可能性を提供する。すべての有機すなわちシロキサンなし配合を用いても得られないであろう低複屈折性のSmA配合を生成するためには、例えば、成分aは、低複屈折性成分c例えばシクロヘキシルフェニルと連係する対応のシアノビフェニルよりも低い複屈折性を有するオリゴシロキサンシアノビフェニル混成物とすることができる。成分cを用いて調製することができる他の性質は、成分の量および質双方によって影響される組成物のレオロジー流動性である。成分の増量により、副層構造を脆弱化する傾向があり、また該成分の粘性を低くするとともに、小さな、分枝のない分子が大きな分枝状の分子よりも組成物の粘性を低くする傾向がある。本発明の組成物は、好ましくは液体であり、また商業的規模で、ディスプレイなどの液晶デバイスに充填できる適切な粘度を有する。上記の所見によれば、本発明開発ための基礎を提供し、単純な有機種でスメクチック層化を促すのに、シロキサン部分の性向を利用した配合を開発するための、原理的枠組みを提供する。表5および7は、本発明で用いることができる、いくつかの高複屈折性材料および低複屈折性材料を列挙する。また、成分cは、成分aおよびdよりも安価であり、したがって、該組成物にそれらを使用することにより、組成物の全体的なコストを下げることができる。側鎖型液晶ポリシロキサンSCLCP成分d一般化学式IVの側鎖液晶ポリシロキサンの添加により、上記のとおり、成分a~cは、このような系をさらに適度にすることができる。これらは、ある層内および層間の双方で層相互を結合すると考えられる。このことにより、特に高い透明化温度にして調製することができ、また組成物の冷間結晶化を排除して、比較的無秩序な状態のドメインサイズを制御することができる下記図5参照。また、ドーパント成分bのイオン導電性を適度にし、それゆえ該組成物を含有する光学デバイスの寿命を延長し、その理由は、このようなデバイス故障の主な原因は、ドーパントの枯渇であるからである。これらの添加剤は、透明化温度を上昇させるために使用することができ、それゆえ、この配合の動作温度範囲を拡張する。例えば配合例MM22066-58A組成物用の表6参照の動作温度範囲は、図19に記載されており、そこでは、50Hzでの散乱および3kHzでの透明化のための、駆動電圧振幅および駆動周波数を示している。Ts:最大散乱温度Tc:最大透明化温度ΔΤ:動作温度範囲最大動作温度範囲は、~60°C>ΔTmax90VにおいてTS=50°C、140VでTC=-10°C、それ故60°Cであるとともに、最大ΔΤ値は120Vで約42°Cが得られることは明らかである。実際に、最大動作温度範囲は、Tc=-20°Cにおいて透明化電圧を160Vに増加させることによって、70°Cにさらに拡張することができる。一般化学式IVのSCLCP添加剤は、SCLPの透明化温度としてa=0が好ましく、したがって配合された組成物の透明化温度に対する悪影響が低減されるのは、ジメチルシロキサン基のこれらのモル割合が増大するときである。たとえば、配合成分dにつき説明すると、i、Y=メチル基、a=20、b=10、c=0、Tc=25.8°Cであり、iiY=メチル基、a=15、b=15、c=0、Tc=58.4°Cであり、iiiY=メチル基、a=0、b=40、c=0、Tc=136.3°Cであり、ここで、Tcは、スメクチックAの等方性の透明化遷移が発現する温度である。さらに、増加するSmA構造を失うことなく、組成物中への含有させることができる成分cの量を増大することができる。化学式IVの化合物において、aはゼロとすることができる。式IVの化合物の量が、aがゼロより大きい組成物に含まれている場合、このような化合物は、aがゼロである化合物と組合せて添加することが好ましく、aがゼロではない化合物の量は、5重量未満に制限することが好ましく、また好適には、組成物の重量の2未満とする。本発明によるこれらの新規な配合は、上述の安定した副構造から生ずる安定で堅牢なSmA層をもたらす。小角度X線散乱は、その層状性質を確立しており、示差走査熱量測定DSCは、それらの相シーケンスを確立し、また光学顕微鏡は、それらのスメクチックA相の古典的なテクスチャを示すことを実証する上記参照、たとえ、多くの点で例外的であっても。これらの配合は、有機、低モル質量、ネマチック液晶相それ自体が、シリコン含有部分を全く有しないを含めて作製されるが、適当なドーパントの添加等でデバイス構造に組み込まれたときに、独特の有利な特性を示すことをさらに実証したが、このことは好適なパラメータ化でスメクチックA相を駆動する、シリコン増補種に由来する。実施例を挙げることで、このような配合を開発することの難しさを説明することができる、ここで、明らかに類似したアプローチは一見有効かもしれないが、上述したような下記も参照用途で必要となる完全な配合を示すことができる。この教示の実証として、図2~5を用いて4つの試料の顕微鏡写真を示す。図2では、市販のMerckBL003ネマチック液晶配合のネマチック液晶相のテクスチャを、室温で、偏光光学顕微鏡を用いて観察した。図3では、オリゴシロキサン変性メソゲンSi2-8OCBのスメクチックA液晶相におけるテクスチャの、等方相から2相性SmAI領域への冷却を、偏光光学顕微鏡を用いて観察した。図4では、本発明が特許請求したオリゴシロキサン配合を用いている、液晶ポリシロキサン側鎖のスメクチックA液晶相におけるテクスチャの、等方相から2相性SmAI領域への冷却を、偏光光学顕微鏡を用いて観察した。図5では、オリゴシロキサン変性メソゲンSi2-8OCB、MerckBL003市販品および液晶ポリシロキサン側鎖を含む配合におけるスメクチックA液晶相テクスチャの、等方相から2相性SmAI領域への冷却を、偏光光学顕微鏡を用いて観察した。ドーパントとは別に、この組成物は本発明に基づいている。ここに、図5の配合がネマチック成分MerckBL003を均一的に転換したテクスチャであることから、スメクチックホストSi2-8OCB内に適合したこと、そして側鎖液晶ポリシロキサンの添加により相変性したこと、その結果、小さなファンfans状の極めて均一なテクスチャとなったことは明らかである。さらに、この配合の説明、および本発明手法と他の手法との違いとを以下に説明する。図2~図5の顕微鏡写真において、系は、等方性とスメクチックと間の遷移で、極めて特定化された相テクスチャへの自発的凝縮をよく示す画像となっており、この相テクスチャは用途分野で要望されるテクスチャの精細度を有するようこの場合の配合によって決定される。本質的には、AB型成分aの適切なシロキサンオリゴマーの選択により、特定間隔の層状SmA系および強度を構築するようにも見える。この構造内で、低モル質量のネマチックメソゲン成分cの役割は、層強度を緩和適度化する可塑剤としての役割であると考えることができるが、その一方で、同時に組成物の特性に調整可能性を付与する例えば屈折率や誘電異方性。上述した一般化学式IVの側鎖液晶ポリシロキサンの添加により、このような系をさらに緩和することができるようになる。このことは、ある層内および層相互間の双方で、層を結合すると考えられる。このことにより、特に、より高い透明化温度をもたらし、また相対的に無秩序な状態にあるドメインサイズを制御するよう組成物をさらに調製することができるようになる。さらに、ドーパント成分bのイオン伝導性を緩和適度化し、組成物を含有するセルの長寿命化に導く。さらにまた、このことにより、SmAの構造を喪失することなく、組成物中に含有することができる成分cの量の増加を可能にする。a~dの構成要素は、このように、動的散乱に関する用途を可能とする配合設計空間を形成する。ゲストの発色団は、その後の設計目標に適合するよう、また同様に配合に対して補完し合うよう選択することができる。本発明による新規な配合によれば、安定的で堅牢なSmA相が得られる。また、小角度X線散乱は、SmA層内において、それらの層状性質、および特に副層の存在を確立し、示差走査熱量測定により、位相系シーケンスを確立し、光学顕微鏡により、スメクチックA相の古典的なテクスチャを示すことが実証される上述したように、多くの点で例外はあるとはいえ。これら配合は、有機、低モル質量、ネマチック液晶相それ自体がシリコン部分を持たないを含めて形成するが、デバイス構造に組み込むとき適当なドーパント添加等を行って、際立って有利な特性を示することを本発明者らは見出し、これら有利な特性は、上述したように、好適なパラメタリゼーションパラメータ化によるスメクチックA相を駆動するシリコン増補種に由来すると思われる。例を提示することにより、このような配合を開発することの難しさを説明することができ、ここで、類似の手法アプローチは一見有効かもしれないのだが、完全な配合が上記のような用途に必要となる以下参照。本発明組成物含有ディスプレイ本発明組成物は、ディスプレイにおける特定用途、および従来技術のセルやディスプレイの特徴を有しており、上述したように、本発明の組成物を含有することで利用可能となる。全体的な電解質溶液は、選択されたディスプレイ形態におけるディスプレイをアドレス処理するために用いる特定電子駆動回路の特別要件を満足するように変性する必要があり、特に、透明化と散乱との間におけるバランスをとること、相対的な応答時間およびディスプレイ寿命は、このすべての配合に依存する。アウトドア状況での反射型フルカラーディスプレイにとっては、一般的に、染色したSmAにおいて良好な色飽和を達成することは困難であり、またこれまで入手可能な染料は、太陽による光退色がディスプレイの長寿命を制限する外部環境条件では、完全な安定性がない。発色団に関する問題の若干は、好ましい分類の有機染料または他の着色剤的なアプローチに基づいて解決されてきた。特に、ある色素は、そのLC相での顕著な復元力、良好な光退色耐性に関連する極めて高い2色性コントラストのために選択されてきた。これら染料は、直接的な太陽光に照らされる用途以外の、すべて例えば、フィルタ処理されたハウジング、モール、もしくはキャノピーひさしの下、またはUV被曝を制限する他の手段などに好適な染色したゲストホストSmA配合に至る道筋を与える。任意の染料を使用することができるが、この染料は、組成物中のメソゲンに自己配向し、染料が電極組成物は秩序状態にある場合に直交する方向に整列しているか否か、または相対的に無秩序状態である場合電極に対する角度に依存して、組成物の異なる着色を生ずる。反射型ディスプレイにおける、真の演色にとっての他の問題は、画素化のことである。ビデオ用途に関する従来の液晶ディスプレイにおいては、小さな画素ピクセルは極めて明るい光で裏面照明をし、また各画素は交差偏光素子を介してフィルタ処理され、これにより、切り替わるときオンオフされる。各素子上で、赤、緑、または青のカラーフィルタが、画素がオン状態になるとき実際に表示される色を決定する、すなわち、各画素は黒から赤、緑、または青に切り替わり、また赤、緑、青の画素が空間的に分離される。白背景の反射型カラーディスプレイで同様のアプローチを試みようとする場合、すべての画素が色と白との間で切り替わるとき色抜けwashoutし、したがって、空間的に分離したカラー画素は、重く脱飽和した色にしかならない。反射型ディスプレイに関しては、各画素で減法混色を使用する必要性があり、これにより、全画素の相加効果が、最も適度な印刷品質を得ることができるカラーマップに近似する画像の良好な演色をもたらす。このことは、本発明によれば、3つのピクセルを積み重ねることによって達成することができ、これらピクセルは、一次的な減法混色シアン赤反射、マゼンタ緑反射および黄色青反射の色密度で切替え可能である。散乱でのグレースケールを達成できるスメクチックA材料の能力により、多色性染料と組合せるとき、このことを可能とする。しかし、このことを実現可能にするには、スタック積層における着色層の総和において、スタック内の液晶素子は、透明状態と、散乱レベルが減少した、好ましくは最小限の散乱のそうでなければ、光がスタックの下側着色層に到達する前に視聴者に向かって後方散乱する着色状態との間で切り替わることが必要となる。光が部分的に減法着色層を通過し、つぎに他の層を通過することを意図し、最終的に白色反射板リフレクタに入射して、スタックを逆戻りの通過をし、画素における全色域を生ずるようにすることを意図する。最初の2つの着色層における散乱は、液晶層の厚みを薄くし、また、液体配合の点で液晶の複屈折クロスランドらの参照文献P6を参照を減らすことによって低減できることを、本発明者らは提唱し、ここに証明する。ガラスやプラスチック基板に与えるべき、表面エネルギーおよび粘度は正確に制御しなければならない。ガラスパネルなどの大面積デバイスを充填する場合、全面積範囲にわたり充填および拡散させる間、材料がアパーチャに流れ込むことができ、その構成要素部分を分離しないことが重要である。セルの模式図を図18に示す。スペーサビードまたは繊維16は、1対のガラスまたはプラスチック基板12,13を分離し、セル厚を画定する。端縁シール18を使用して、セル内の液晶組成物17を保持する。本発明の液晶電気光学的デバイスは、典型的には0.5~10ミクロンの範囲になるように設計したセルギャップを有する。透明導電層14,15例えばインジウムスズ酸化物は、電極を形成するために基板12,13のそれぞれに塗布する。下側基板13は、反射型とする、またはバックライト付きディスプレイで光を放出することができる。実験例1比較例側鎖液晶ポリシロキサンSCLCPとネマチック混合物側鎖液晶ポリマー成分dの分散混合物は、アルキルシアノビフェニルメソゲン部位のヒドロシリル化によって形成することができる。ヒドロシリル化剤は、例えば下記化学式のポリメチル水素シロキサンであるDowCorning登録商標1107などのシロキサンなどである。この場合、一連のポリマーは、DowCorning登録商標1107ここで、上記の式でのnは平均値が20であると、4-シアノ-4′-n-プロプ-l-エニルオキシビフェニルとの間でのヒドロシリル化反応を生ずることによって形成し、これにより、側鎖型液晶性ポリシロキサンSCLCPを生成した。組成物は、50のSCLCP上記化合物としての成分dと、33の5CB,1712CB成分Cとからなり、ここに0.01のセチルトリアンモニウムブロミド成分bおよび0.5の4-ジメチルアミノ-4-ニトロスチルベン赤/オレンジ染料を添加した。本発明の組成物と比較して、この組成物は成分aを含まず、特許文献2[EP0529597suimitomo]の教示に従う。この組成物を、7.5μmだけ離間したインジウムスズ酸化物電極を備える1対のガラス板を有する試験用セルに入れた。100Vのピーク電圧での交流電流を用いて、30°Cでの最良の応答時間は下記の通りである。高周波数、透明化信号すなわち組成物を透明光透過性にする電場信号印加では1kHz適用周波数で0.6±0.05秒かかった。低周波数散乱信号すなわち組成物を散乱する電場信号印加では0.05kHz適用周波数で12±3秒かかった。同様の結果は、他の別の20DP側鎖LCPに関して得られた。これは、49のSCLCP成分d、47の5CBと、3の12CBと、1の9CB成分cと共に、0.01のセチルトリアンモニウムブロミド成分bと、0.5の4-ジメチルアミノ-4-ニトロスチルベンの赤/橙の染料であった。また、この例では、イオンの安定性問題、とくに、応答時間内での順次の切替え効果が強調された。5回の切替えで10秒、すなわち30回の切替えで60秒という、応答時間の甚大な増加が極めて明確な傾向として観察された。さらなる試験方法の詳細は、MScThesisMJColesDeptofPhysicsandAstronomyUniversityofManchester1995を参照されたい。これらの結果の分析により、このようなSCLCPは、十分に高速ではなく、他の特性も本明細書に記載の用途には適切でないことが示された。このような配合は、本明細書が考慮する用途には全く不十分であるとみなされ、高速スイッチング、広い動作温度範囲、安定して長寿命であるパラメータ相対的な用途要求を有する使用可能な配合を得るための、洗練された実験設計およびより深い理解の必要性を示すものである。実験例2比較例短シロキサン誘導体化メソゲンとネマチック混合物ペンチル-シアノビフェニル基を有するアルキルオキシ-シアノビフェニルに置換された、ペンタメチルジシロキサン基ベースのメソゲンに基づく材料の配合を形成することができる。例えばColes氏らの参照文献JPhysDApplPhys3949484955を参照これらは、IPファイリング米国特許第5,547,604号Colesおよび国際公開第2009/111919号Halationを参照と、公開刊行物との主題である。ペンタメチル-ジシロキサン-アルキル添加のシアノビフェニルの低温結晶化は解決が困難な問題であることが、我々の経験であった。相の温度抑制になる高装荷時での、可塑剤としてネマチック成分cの添加によっては、この問題を解決せず、それゆえ本明細書で議論するような用途では使用できない。同様に単純なネマチックとシロキサン誘導体化スメクチックの配合は、グレースケール用途に望ましい完全多重安定性を示すものではない。しかしながら、本発明の組成物は、シロキサン成分aの結晶化なしに、広い動作温度範囲を有することが分かった。代表的な混合物での応答時間室温および比較試験で使用したのと同じ電場で行ったも期待はずれであり、分散までの時間は1.2秒であり、透明化するまでの時間は大幅に変動し、一般的には最大0.12秒であり、4秒と同様に低かった。このことは、このような混合物の挙動パターンで有り、他の添加剤なしに、散乱および透明化速度の強い非対称性が、このような材料の用途メリットを制限する。さらに、冷結晶化はいくつかの混合物における永遠の課題であり、上にも下にも乏しい温度範囲であった。同様に、グレースケール用途に関しては、休止状態が十分安定していなかったという証左があった。実験例3短シロキサン誘導体化メソゲンと、ネマチック混合物と、側鎖液晶ポリシロキサンSCLCPolysiloxanesを用いた相変性上記例における制限は、本発明者らに、完全な配合は、階層化、可塑化および若干のメカニズムの相補的な貢献を必要とし、これらメカニズムにより、相の温度範囲、導電異方性およぶ散乱テクスチャを制御しなければならないことを教示した。以下の例は、いかにしてそのことを達成するかを示し、本発明の主題である配合を例示する。側鎖液晶ポリシロキサンの研究により、これらが複雑であることが示された。側鎖系の合成において、メソゲンの注意深い選択を必要とする。メソゲンが側基であっても長すぎる場合は、深刻な切替え特性の緩慢さを生じた。しかし、極めて短く垂下する種を使用する場合、この合成に関するチャレンジは系の収率および安定性に劇的な影響を与えた。さらなる複雑さが増すことになるが、SCLCポリシロキサンは多様なデバイス形式の製造に適したスメクチックA材料に直接配合できるのは、適正平均重合度DPを使用した場合にのみである、ことは明らかであった。メソゲン側鎖長の上下限界値間にモデルとなる系を選択することにより、適切なテストケースとしては、40CBダウン下方選択を生ずる。不当に粘度を増加させることなく配合の透明化温度を改善するために、実験的なテストの後にSCLCポリシロキサンの平均DPを選択した。このことは、Si2-8OCBこれ自体は、良好な特性と許容できるコストおよび収率の理由から選択したのような種との配合に基づいて行った。ネマチックを選択するための実験設計は、用途の仕様および成分の利用可能性に基づく。特に、有用な温度範囲および複屈折性は重要な選択理由であった下記参照。配合研究は、下方選択種のパレットから選択し、また選択基準のための証拠を再帰的に検討した。重要な発見および選択基準の一つは、比較的低濃度で存在している間に生ずるべき液晶配合の透明化ポイントを可能にするSCLCポリシロキサンの能力である。この挙動が、有用な温度範囲が最も適度な装荷度で達成される、最適な設計ポイントを有することを発見した。さらに発見したことは、本発明による配合は、慎重な熱的履歴プロファイリングで観察できるSi8OCBの冷結晶化を排除することであり、この排除ができなければ、任意の純粋オリゴシロキサンメソゲンまたは単純な混合物の性能および用途を深刻に制限する。さらに、これら配合における側鎖液晶ポリシロキサンの使用により、ドメインサイズ設定と、イオン導電性および異方性の制御との双方を行うことを発見した。従って、このような配合剤は、これらの用途における材料の用途メリットを生ずる上で重要であることが判明した。テスト用ネマチック種成分cの選択を、極めてよく特徴付けされた混合物例えばMerck/BDHBL003とE7の性能に基づいて行い、オリゴシロキサンでテンプレート化したスメクチックA相内で行った、ネマチックディスプレイ用途に市販混合物を使用できるようにするには、いかに複雑であるかを、E7に沿って探求した。これら市販の共融混合物と、自社で独自に調製した比較的単純なネマチック配合との間での比較により、スメクチックA散乱ディスプレイの用途要求を等しく満足する、簡素化された有機ネマチック混合物の解明に導いた。複合Si2-8OCB/SCLCポリシロキサン系は、ネマチック有機種の高濃度範囲を許容することができる。さらに、ネマチックの予配合により、シロキサン配合物に好ましい特性プロファイル複屈折性、粘度、温度範囲を付与するように容易に設計できることが示された。例えば、複屈折性は、4-トランス-4-ペンチルシクロヘキシルベンゾニトリル、および同様の、それ自体スメクチック相を示さない成分cの種を用いて下方に調整でき、このことは、シアノビフェニル部分を含むシロキサンホスト系および同様の成分cの種と適合性があることを示し、これは、相分離スメクチック副層構造に適合する。実施例4図6および図7に示す示差走査熱量測定DSCサーモグラムは、本発明の最終配合物の性質に対するシロキサン液晶成分aの影響を示す。Si2-8OCB用の冷却および加熱データ10°C/分単独で、このメソゲンがスメクチック層状構造テンプレートを生ずることができる優れたホストをなすが、純粋な状態で使用するには、好適な液晶ではないことを示す。-10°Cより低温で冷却したとき、メソゲンはさらなる秩序化した相を形成し、また再加熱したときには、低温結晶化を生じ、その後40°Cで溶融してSmA相を再形成する。したがって、液晶相は40°Cより下で準安定であり、また実際試料がSmA相に冷却し、その後室温に保持されると、緩慢に結晶化する。このことから、成分aの単独使用に基づく従来の提案、例えば米国特許第5,547,604号Colesおよび国際公開第2009/111919号Halationでは、商業的に容認できる組成物は得られないことを示す。Si2-8OCBの液体SmA相は、個別ネマチックメソゲン、またはBL003Merckから市販されている組成物などの共融ネマチック混合物成分cのいずれかを添加することによって、大幅に改善することができる。Si2-8OCB/BL003混合物のDSCデータによると、SI2-8OCBの望ましくない低温相挙動を抑えることができ、これにより、SmA相が-40°Cより下でも存在できることが明らかになり、-40°Cの温度はデバイスの運用に必要な保存温度範囲の下限を表す温度である。この混合物は良好な相範囲を有するが、等方性状態に遷移するための上限温度が低すぎる。さらに、このような混合物は、乏しい双安定または多重安定性により悩まされる、すなわち、切替え後の平衡状態に弛緩する傾向にあることが分かった。側鎖液晶ポリシロキサンのDSCにより、SmA相は、-3°C材料をガラス状層状相にする温度まで下げることができることを明らかにする。このことから、成分cおよびdなしで、成分aを使用することに基づく提案米国特許第5,547,604号Colesおよび国際公開第2009/111919号Halationなどでは、商業的に容認できる組成物が得られないことを示す。Si2-8OCB、ネマチックBL003、および側鎖液晶ポリシロキサンを含む配合すなわち、本発明による配合であるが、イオンドーパントを含まないは、-50°Cより下でのガラス転移、および65°C超の透明化温度である、極めて広範囲のSmA相を示す。この配合は、意図した用途で容認される、広範囲のSmA、多重安定性および応答時間を示す。最終配合の複屈折性を調整できるよう有機ネマチックメソゲンが選択されるこのような配合のさらなる例を、本明細書末の表6および表8に示す。代表的な結果物として得られる混合物の切替え速度は、本明細書に記載の用途と一致することが本明細書に示されており、集計数値を以下の表に記載する。比較例参照文献A:ElectroopticeffectsinnovelsiloxanecontainingoligomericliquidcrystalSemecticAmaterialsProceedingsofSPIEVolume2408Pages1421参照文献B:ElectroopticstudiesofpolymerliquidcrystalsandtheirimplicutionsfordeviecesMJColesMScThesisDeptofPhysicsAstronomyUniversityofManchester本用途に含まれる実施例したがって、透明状態および散乱状態双方に対する、本発明による反応時間は300m秒未満とすることができるように思われ、またその値は200m秒よりも短くすることができ、さらに、2m秒透明化および20ms散乱にさえすることもできた。本発明による組成物を、表6および表8にさらに記載する。Si28OCBの抱合せ選択は、このような種に関する従来の研究で、既に部分的にはなされた。一連のSi2-mOCB同族シリーズにおける他の要素ここで、mは、シロキサンおよび芳香族部分を結合する炭化水素鎖中の-CH2-の単位数であるも好適である。図8および図9は、純粋なシロキサンメソゲンならびに有機ネマチックホストおよびオリゴマーの配合に対しても同様の小角度X線散乱データを示す。図8では、8-4-シアノビフェニル-4-オキシオクチルペンタメチルジシロキサン、Si2-8OCBについて観察した強力な層の形成を示す。xyは°Cで行った実験温度を定義することに留意されたい。図9は、配合材料組成物MM22066-58Aの層状化を示し、材料の50は、正式な有機性のネマトゲンであり、さらに10は、高分子性添加剤である。xyは°Cで行った実験温度を定義することに留意されたい。Si2-8OCBについての図8における急峻なピークにより、図1に関連して説明した副層状化は左右対称層内に明確に存在することが示される。副層状化が存在しない場合、ピークはもっと拡散するであろう。本発明による組成物に関して図9からは、本発明の組成物中での副層状化が依然として存在しているのが分かる。副層構造は100°Cの温度まで残っていることにも注目すべきである。このことから、必要な全ての設計属性を備える材料を提供する、本発明による組成物の能力をはっきりと示す。さらにまた、公開された特許文献および非特許文献から教示される境界外にある組成物の能力も示す。実施例5好適なイオンドーパントでドープされたシリコン増補SmA相、伝導性と導電異方性導電異方性は、SDSプロセスを制御するのに重要である例えば上述の方程式2。高導電性は電極反応を不可逆的にし、それゆえデバイス寿命を脅かしがちであるため、導電性の大きさは重要である。上述のドーパント分類の導電性が、有利にもあるドーパント濃度で低下し得ることが観察され、また、これらの材料において、非シリコン増補SmA相と比べて、より低い導電性溶液ではその優れた散乱が長期間観察された。シロキサン誘導体化分子Si28OCB:8-4-シアノビフェニル-4-オキシオクチルペンタメチルジシロキサンと、8CB4-シアノ-4′-n-オクチルビフェニルとの純粋な試料のイオン導電異方性は、図10に示す実験データで対比され、8CBの導電異方性一番上の点線、純粋Si28OCB最下行の点線および本発明による配合試験試料真ん中の点線、以下でさらに説明の比較を示す。好適なドーパントSSD1でドープした8CB、セチルトリメチルアンモニウム過塩素酸塩一番上の点線、はシリコン増補材料と比較して、最も適度な導電異方性を示す。Si28OCBの値が著しく高い。この極端な挙動は、単独成分のシロキサンメソゲンで生ずることが観察されており、また複雑な混合物を含む配合では、まだ見受けられない。一般的には、例えば100~200ppmの濃度での散乱を誘発する適切なイオン材料でドープしたシリコン増補SmA相は、低導電性および高い導電異方性を有する傾向にあることを観察した。前者の特性は電気的に切り替わるデバイスの寿命を延ばすのに役立ち、これは、電流導通時における電極反応の可逆性に関する潜在的な問題およびドーパントの劣化に起因する問題を最小限に抑えるからである。高い導電異方性は、図1で説明したミクロ相分離に由来する別の結果である、すなわち、これらの材料にスメクチック層状構造を強制的に形成することによると考えられる。方程式3に示唆されるように、高い値は、電気的散乱の閾値を低下させる。シリコン増補スメクチックA相における誘電異方性スメクチック動的散乱SDSデバイスの性能は、良好な誘電異方性およびスメクチックA相の分子長軸に平行な、誘電率の高い絶対値を得ることを推定させる。より分極したコア分子を選択することにより、シリコン誘導体分子で高い誘電異方性を得ることが可能となる。しかし、このような手法を採用する場合には、なされるべき重大な考慮事項がある。図1につき上述した階層化プロセスに固有なのは、相分割を生じ、また強い導電異方性になることである。しかし、この利得ゲインに反して、シロキサンは比較的弱く分極し、誘電率の大きさを希釈する作用がある。シリコンメソゲンの長年の研究から、本発明者らおよび他の研究者は、いわゆるAB分子、および関連するABAオリゴシロキサン液晶ハイブリッド系ここで、Bはオリゴシロキサンであり、Aはメソゲンであるにおける部分相互間でのバランスをとる役割を研究してきた。これらの研究の核心に触れる結論は、分子充填パッキングが、相分割および良好な液晶特性を維持するのに重要であり、事実上分子パッキングは問題である。例えば以下を参照されたい:ColesHJetalandTchierskeC、参照文献10長手方向に高い誘電率を示すシロキサン変性分子を合成する能力は、かなり容易に得ることができるが、液晶特性に対するこの利得ゲインは制約される。分子分極の性質とは、拡張された芳香族鎖における改善された電子の非局在化に対応し、またそのような分子系における電荷移動特性にも対応する。しかし、それは、分子に強い色をもたらすものでもある染料材料を参照。もう一つの因子は信頼性であり、極めて強く分極する種は、酸化メカニズムおよび化学的相互作用により、極めて化学劣化を受け易い。合成上の観点から、反応収率および合成の複雑さのため、シロキサン変性した、極めて高い分極性を有する、純粋な分子SmA材料の開発が、本明細書が提案する用途では商業的に実行できないことを示唆する。しかし、本発明による配合の手法を用いれば、極端な化学物質を使用せずに、特性を大きく向上させることができる。散乱強度明るい反射散乱テクスチャまたは代替的な半透明散乱テクスチャのいずれかに必要な散乱テクスチャを得るために必要なメトリクス評価指標は、1.メソゲン配合の屈折率および異方性、および2.選択した駆動方式によって駆動される、イオン散乱下で展開されたテクスチャにおける長さの規模および分布、である。図11は、図示の直径ミクロン単位で、ラムダλ=波長であるの球体として扱った、異なる寸法の粒子における理論的な散乱効率を示す。プロットは以下の寸法を有する粒子に対するもので、ラムダ0.4での値によって識別され、また上から順に、2.0μm、1.0μm、10.0μm波線、5.0μm、0.5μm、0.2μmである。図12は、散乱状態と透明状態における、本発明による組成物の配合したスメクチックA散乱テクスチャを示し、均一テクスチャおよび数ミクロンから0.5ミクロンより下の範囲までダウンしたスケールを示す。この図は、極めて平坦で、無着色な白色散乱を与える。この散乱テクスチャは、層状メソゲンに対するイオン化した電気流体力学的渦効果の成果である。この場合、一部には、有効な弾性テンソルおよび導電異方性による相互作用に起因する、極めて微細なテクスチャ展開を促進し、構造が破壊される前に、極めて短い範囲でのイオン経路を生ずる。展開した微細構造は、図12の写真から明らかである。しかし、図13は、この結果がどのようにして紙状散乱を生ずるかを示し、この紙状散乱のメトリクスは、他の既存の反射型ディスプレイ電子インクなどのそれよりも優れている。図13では、組成物MM22066-58A表6を参照と同等な、本発明による組成物を有するM21948-7Aの配合によって保証されたディスプレイ基準を実現が見て取れる。図13は、パウダー状電気泳動材料、白紙、および配合したスメクチックA液晶本発明に従うのそれぞれについての散乱テクスチャ測定および同一光学系で測定した直接比較輝度を示し、すなわち、これら配合の利点は、非シロキサンベース材料例えば典型的な有機メソゲンで見られるものよりも微細な散乱テクスチャを備えて、効率的に散乱することである。従来技術の電子インク、および本発明による組成物DC-HBFにおける、明るさおよびコントラストの比較は、以下のとおりである。デバイスの均一性上述した本発明のシリコン増補SmA電解質は、少なくともより反応性のある表面吸着部位へのアクセスを防ぐことにより、液晶セルにおけるガラス内面/インジウムスズ酸化物表面を変性するという特性を有する。SDSデバイスの製造において好適なドーパント例えば、ミリスチルまたはセチルトリメチルアンモニウム過塩素酸を用いた液晶配合でセルを充填するとき、このことは劇的なまでに明らかとなる。従来のSmAホストでは、アパーチャを充填することにより、液晶配合がセル内に流入し、その後、セルギャップを埋めるよう拡散するとき、ドーパントはセルの清浄な内側表面に吸着される傾向にあるこのプロセスは、クロマトグラフィで発生するのと類似する。充填ホール近傍で、ドーパントはガラスに吸着されるこの部分でホメオトロピック整列および透明状態を促進する。充填アパーチャから離れる部分では、ドーパント濃度は大幅に減少しているので、初期的には散乱できない場合もある。これらの問題は、SDSデバイスの製作および製造において重要な問題となっている。この問題は、初期通電テストプロセスを用いることで克服することができ、この場合、セルは交互に散乱および透明化を生ずるよう設計された電気的波形を使用して連続動作させる。そのうち、均一性を確立できる例えば、A4サイズにまで達するディスプレイセルにおいて。しかし、これは製造上かなり不便であり、余分なコストがかかる。従来の有機SmA相とは対照的に、シリコン増補SmA相を使用するとき、この不都合は劇的に削減される。10×10cmのサイズにおいて、本発明の組成物を用いて作製された最新のデバイスは、極めて均一であり、充填後通電テストをすることなく即座に動作する。向上した寿命強力な導電異方性を導く安定した層化の必要性と、優れたスイッチング特性の維持との間での暗黙の相剋は、イオン散乱およびメソゲン系双方の相補的な策定が不可欠であることが示唆される。文献によると、イオン分解が動的散乱状態デバイスにおける主な欠陥姿態の一つであることは、よく知られている。SDSデバイスの電気的アドレス処理において、通常、ミリ秒または数十ミリ秒の間にわたり、散乱を生ずる低周波波形をディスプレイパネル全体に印加する。これにより、空白ページをセットアップし、そこに高周波数波形を用いた誘電性再配向により、情報を行単位で書き込むことができる。秩序透明状態および無秩序散乱状態における、本発明の組成物の双または多重安定性の結果として、情報が書き込む間に、電気的波形のみ加えるだけで済むため、消費電力は極めて低い。一般に、寿命は散乱条件の変化に左右される。短時間の散乱パルスが流れる間の電流が重要な要素となる。このような動作間で、デバイスは任意の時間で安定するため、散乱回数およびデバイスが維持できる透明動作の観点から寿命を測定することができる。このようなサイクル数は、ディスプレイ上に表示できる情報ページ数、またはウインドウパネルを切替えることができる回数として考慮することができる。ここで、好適なドーパントであるミリスチルまたはセチルトリメチルアンモニウム過塩素酸塩を用いることを仮定すると、一般的に使用される臭化物イオンとは違って酸化されないアニオン、および効率的に散乱するカチオン例えば、ミリスチルまたはセチルトリメチルアンモニウムを有することになる。さらに、不要な電解劣化を避けるために、慎重なDCバランス波形でデバイスを適正に駆動することを仮定する。このことは、散乱波形および透明化波形は、ほとんどDC成分を持たない交流波形であり、低周波散乱波形は、常にゼロでスタートし、またゼロで終了することを意味する。このような状況下で、SDSデバイスの欠陥姿態は通常、イオンドーパント特に散乱カチオンの欠乏に続いて、均一に散乱できなくなることである。このことは、部分的な散乱および均一性の欠如をもたらす。このプロセスに対する重大な貢献の一つは、電極での不可逆的な反応を生じることであり、もう一つは、本発明による配合が含まれる液晶セルの内面へのイオン吸着である。実際の散乱に使用されるピーク電圧の3分の1で散乱例えば2~10kHz方形波を透明にするために用いる波形を連続的に加えるのに耐えない場合、この散乱も不適切であると考えられる。これは、透明化波形で一度に列単位の大規模な画素アレイにおける電気的なアドレス処理で、この誤差電圧が、ページがアドレス処理される全期間にわたり、全ての画素上に現れる。シリコン増補SmA相は、情報が切替えられるページ数に対応する透明化動作から散乱切替え動作の回数によって測定した寿命を観察した結果、これまでに有機SmA材料で観察された最高の数字よりも長いオーダーの大きさに近づけることができる。この理由は、以下の通りであると考えられる。aSDSデバイスの内面に散乱カチオン陽イオン吸着が、シロキサン部分によって表面上の活性部位をブロッキングすることにより、ほぼ確実に最小限となる。b活性部位のブロッキングは、表面反応の可逆性を確実にする上で十分補助をする。cこれらのスメクチック相の平均導電性は、有機スメクチック相と比較して低い傾向にある。さらに、低電流で良好な散乱を生ずる。さらなる劣化の疑問に対して、300ppmのヘキサデシルトリメチルアンモニウム過塩素酸塩でドープしたシリコン増補SmA配合M22066-58B組成は表6を参照の、切替え動作数に対する散乱パルス発生中の若干の電流測定値を、図14に示す。初期電流は、混合物中の疑似不純物イオン電流通過によって即座に除去されるの存在に起因して高く>1mA/cm2なっている。初期な低下後に電流は安定し、また徐々に低下していくことが分かる。3.5×106回の動作後での同一セルの測定では、電流密度が278μA/cm2に下落していることを示した。140V実効値でもまだ極めて均一に散乱および透明化していた。この型のセルは20×106回の動作に近づいても良好で均一な散乱を示した。180マイクロアンペア/平方cm未満の電流密度で均一に散乱し続け、また20×106回の動作に近い寿命を示した。不純物や汚染物質のイオンを電解除去した後、散乱電流は2000万回の動作で200マイクロアンペア/平方cmのままであり、また散乱の閾値および均一性も良好なままである。同等の条件下では、有機スメクチックA相例えば8CBと8OCBの混合物全体は、初期的により高い電流密度数ミリアンペア/cm2を示し、またより急速に低下する。さらに、大電流では均一に散乱しなくなる。同一ドーパントで慎重に典型的な有機材料を配合した混合物は、液晶の酸化還元保護、および2×106回の動作の寿命時間を得る他の方策を必要とする。これらはまた、初期設定および数千回動作をセットアップし、また均一散乱の確保のために通電テストが必要であり、このことは、有機メソゲン混合物全体すなわち本発明組成物の成分cおよび同一イオン種ヘキサデシルトリメチルアンモニウム過塩素酸塩に対する、通電テストおよびイオン電流初期減衰を示す。最近の文献では、セチルメチルアンモニウムブロミドが配合に用いられておりColesH.J.ら、参照文献7、低AC場での散乱における信頼性の高い動作は不可能であることが述べられている。本発明者らの試験では、このドーパントは、臭化物イオンが臭素に酸化することに起因して、104回の動作よりも少ない回数でダメになる。過塩素酸アニオンおよびミリスチルまたはヘキサデシルセチルとしても知られるトリメチルアンモニウムカチオンのいずれかを用いてでこれを置換した結果、シリコン増補SmA相では寿命は格別107回動作以上であった。有機およびシリコン含有ホスト相間の明確な差もまた、寿命試験において、散乱および透明化動作の回数を変化させた後に、デバイスに対して三角波形140Vまたは-140Vを印加することによって、以下に示される。図15および図16は、イオンドープしたスメクチックA材料の加速エージング曲線の比較を示し、3つの実験例において、本発明によるシロキサン増補スメクチックA系の配合を、極めてよく類似するメソゲン部位がある有機8OCBと比較している。従来既知の8OCB系に対して、本発明の組成物の寿命が延びていること図15が示される。図15は、100万サイクルを超える動作にわたって一貫性のある動作を示すSmA配合本発明のようにの加速エージングでの、周期的な場アドレス処理のボルタンメトリーな描写を示す。これとは対照的に、図16においては、有機スメクチックである8OCBSi28OCBに密接に関連しており、図15の配合で使用したのと同じイオンドーパントを使用しているの周期的ボルタンメトリー描写は、電解による分解の古典的な特徴を示す。2つの曲線を比較すると、イオン種のシロキサンベースの配合は、ピークイオンの広がりが無く、劣化を示すベースラインの傾きがシフトしない傾向にあることが分かる。このことから、8OCB単独よりも、本発明の配合における電極反応の優れた可逆性があることを示唆する。さらに、過塩素酸塩アニオンおよび第四級アンモニウムイオンの使用により、対応する臭化物アニオンよりも寿命を大きく延ばすことが示される。積層した液晶カラーセルの配合これら配合の開発により、減法着色されたディスプレイモードが積層液晶セル構造を介して実現することができる。本発明では、屈折率コントラスト複屈折性を低減する能力を使用して、破壊状態での散乱を低下させ、したがって、材料は、部分的な散乱状態での半透明を維持し、また下層の色を、減法混色により伝送されたビームに混合することができる。このことから、三層積層要素の各層での配合において、多色性染料を使用することができる。積層を動作させるように着色することで、全色域への到達を可能とする補色を使用することができる。ブラックKの添加は、ある用途では望ましい。染料を用いる着色は、着色した背面板および当業者に既知である他のプラクティスはとの組合せで行うことができ、着色された反射型ディスプレイまたはその代替案として照明ディスプレイに多様な用途に必要な性能を与えることができる。例えば、標準的な補色であるシアン、マゼンタ、イエローの層を、必要に応じて黒色層でも使用でき、良好な輝度を得ることができる。図17は、この原理の実証を可能にするために、屈折率を大幅に低減した本発明配合の単純な例を示すグラフである。この図では、セル厚が12μmであり、等方性のM22066-142C組成は表6を参照を充填したスメクチック液晶の透過率であって、等方性状態一番上のライン、透明上から2番目のライン、散乱下から2番目のライン状態における透過率が示されている。この組成物MM22066-142Cの等方性状態を基準とした。低複屈折性の組成物MM22268-30A組成は、表8を参照を充填した同様のセルの散乱状態での透過率相当一番下のラインも示されている。低複屈折性組成物一番下のラインと、より高い複屈折性配合下から2番目のラインとのコントラストは、はっきりしている。新しい分子系を開発する必要なしに、用途の必要性の範囲で配合したこの能力は、製造上の観点からも、極めて魅力的である。請求項1に記載のような、本発明組成物は、成分a~dを含み、さらに随意的に以下を含む。すなわち、2色性染料または発光染料成分e:請求項8を参照、粘度調整溶媒または希釈剤成分f:請求項9を参照、少なくとも1つの分子例えば、円盤形状分子であって、液晶ではないが、配合に組み入れることができ、スメクチックA相の質または組成物成分g:請求項10参照の構造を劣化させることがない、該分子、および50重量以下の複屈折変更用添加剤成分h:請求項12を参照を含む。低複屈折性の組成物を表8に示す。本発明による組成物中の成分の範囲重量で、これら成分の量における広い範囲は、特許請求の範囲および下記表に記載し、この表は、狭い範囲も付記し、任意の成分における各範囲の限界を、同一成分における任意の他の範囲における限界に組合せることができ、また下記に列挙する組成物における任意の成分の範囲は、他の成分の量とは、特記しない限り、無関係である。本発明はまた、一般化学式IV請求項29参照の第四級アンモニウム塩の形式である新規なドーパントを備える組成物を提供する。請求項29の組成物におけるドーパントの量は、0.001~1重量例えば0.01~0.5重量または0.05~0.1重量である。本発明の組成物を形成するのに使用する化合物の製造は、液晶分野の文献で周知である。例えば、以下のとおりである。オリゴシロキサン成分a:基本的な合成が、文献の材料として例示されており、例えば本発明者らの文献JMaterialsChemistry19944869874を参照。SCLCPs成分d:合成方法は、文献に記載されており、文献を参照することで当業者には明らかであろう。下記文献も参照。Investigationsonliquidcrystallinepolysiloxanes1SynthesisandcharacterizationoflinearpolymersFinkelmannHeinoRehageGuentherPhysChemInstTechUniv、ClausthalClausthalZellerfeldFedRepGerMakromolekulareChemieRapidCommunications1314、PreparationofliquidcrystallinepolysiloxaneswithterminalcyanogroupsinthesidechainsGrayGeorgeWLaccyDavidNestorGaryWhiteMichaelSMakromolekulareChemieRapidCommunications7716。有機イオンドーパント成分b:市販品で入手可能である。シロキサン変性イオンドーパント成分b:これらの合成は、熟練LC液晶化学者にとっては容易である。有機液晶成分c:市販品で入手可能であり、また、文献に記載されている。2色性染料:市販品で入手可能である。同様に、本発明の組成物を含むディスプレイを駆動するのに必要な電極および電気回路の配置は、ディスプレイの分野でよく知られているものと同じであり、ここではさらに詳細に説明する必要もないであろう。参照特許文献リスト参照により内容は本明細書に組み込まれるものとする参照文献1‘ElectricallyInducedScatteringTexturesinSmecticAPhasesandtheirElectricalReversal’1WACrosslandDCoatesJHMorrisseyBNeedhamAnnalesdePhysiqueVol3No24pp3251978参照文献2‘ElectricallyInducedScatteringTexturesinSmecticAPhasesandtlieirElectricalReversal’DCoatesWACrosslandJHMorrisseyBNeedhamJPhysDVol11pl1978参照文献3‘Anevaluationofsmecticdynamicscatteringforhighcomplexitydisplayswithonscreenmemory’WACrosslandPJAyliffeProcSID231982参照文献4‘DielectricandConductivityStudiesofSmecticAMaterialstowardsimprovedDynamicScatteringDisplayCharacteristics’DCoatesABDaveyandCJWalkerProceedingsofEurodisplaypp96991987参照文献5‘AnovelapproachtoflatscreendisplaysAnelectricallyaddressedsmecticstoragedevice’WACrosslandSCantorProcSIDIntSympOrlandoFloridaDigestofTechnicalPapers1241271985‘ElectricallyaddressedSmecticstoragedeviceforlargeflatpaneldisplays’WACrosslandSCantorElectricalcommunications6087931986‘LargepaneldisplaysusingsmecticmemoryLCDs’WACrosslandSCantorElectricalengineering35Aug1985参照文献6AvariabletiltSmAelectroopticeffectgivingstoredcolours’DCoatesWACrosslandJHMorrisseyBNeedhamMolCrystLiqCrystVol41pp111541978参照文献7ColesHJetalJPhysDApplPhys409772007参照文献8JAGeurstandWJAGoosensPhysLett41a3691972参照文献9‘ThePhysicsofLiquidCrystals’PGdeGennesClarenonPres1974‘LiquidCrystalDevcices’BlinovandChigrinov参照文献10ColesHJetal869JMatChem48691994、参照文献11ColesMElectroopticstudiesofpolymerliquidcrystalsystemsandtheirimplicationsfordevices’MScThesisMJColesDeptofPhysicsandAstronomyUniversityofManchester1995、参照文献12TschierskeCJMatChem814851998、参照文献13DiasFelixBetalia‘Ionicconductionoflithiumandmagnesiumsaltswithinlaminararraysinasmecticliquidcrystalpolymerelectrolyte’JournaloftheChemicalSocietyFaradayTransactions92259926061996、参照文献14LBrunsveldetalia‘TheInfluenceofLithiumPerchlorateonDiscoticLiquidCrystalsandtheIonConductionoftheirMixtures’MolecularCrystalsLiquidCrystalsVol331pp4494561999参照文献15BlinovLMandChrinovVG‘ElectroOpticEffectsinLiquidCrystalMaterials’SpringerVerlag1994参照特許文献リスト参照により内容は本明細書に組み込まれるものとする参照文献P1‘MethodforPreparingandOperatingaSmecticLiquidCrystaldisplayCellhavingInfiniteStorageProperties’WACrosslandetal米国特許第4139273号、1976年出願参照文献P2‘CoordinateAddressingofSmecticDisplaycells’WACrosslandetal米国特許第4、419664号、1980年出願参照文献P3‘AddressingSmecticDisplays’PJAyliffe米国特許第4703304号、1985年出願参照文献P4‘LiquidcrystalDisplayIncorporatingPositiveandNegativeSmecticMaterial’WACrosslandJHMorrisseyDCoates米国特許第4291948号、1978年出願参照文献P5‘SmecticAColourDisplays1WACrosslandABDaveyGangSunCDixonPCTGB2005003705参照文献P6国際公開第2006035213号参照文献P7ColesHanningtonetal米国特許第5455697号公報and米国特許第5547604号公報参照文献P8‘LiquidCrystalDopantsNetlandKetal欧州特許第1537190号表5高複屈折性ネマチック予配合成分c表6高複屈折性スメクチックA配合表7低複屈折性ネマチック予配合成分c表8低複屈折性配合表9省略形"